(57)【特許請求の範囲】
【請求項１】
繊維との接糸面において、前記繊維の進行方向における算術平均粗さＲａ１と、前記進行方向に直交する直交方向における算術平均粗さＲａ２との比率Ｒａ１／Ｒａ２が０．５以上１．０未満である繊維ガイド。
【請求項２】
前記直交方向の算術平均粗さＲａ２が、０．０３μｍ以上０．０５μｍ以下である請求項１に記載の繊維ガイド。
【請求項３】
前記進行方向における粗さ曲線から求められるスキューネスＲｓｋ１が０より大きく、前記直交方向における粗さ曲線から求められるスキューネスＲｓｋ２が０より小さい請求項１または請求項２に記載の繊維ガイド。
【請求項４】
前記接糸面は送入部と送出部とを有し、該送出部の前記進行方向における算術平均粗さＲａ３が、前記送入部の前記進行方向における算術平均粗さＲａ４よりも大きい請求項１乃至請求項３のいずれかに記載の繊維ガイド。
【請求項５】
前記進行方向の算術平均粗さＲａ１が、前記送入部から前記送出部に向かって段階的に大きくなっている請求項４に記載の繊維ガイド。
【請求項６】
前記接糸面は送入部と送出部とを有し、該送出部の前記直交方向における算術平均粗さＲａ５が、前記送入部の前記直交方向における算術平均粗さＲａ６よりも大きい請求項１乃至請求項５のいずれかに記載の繊維ガイド。
【請求項７】
前記直交方向の算術平均粗さＲａ２が、前記送入部から前記送出部に向かって段階的に大きくなっている請求項６に記載の繊維ガイド。
【請求項８】
前記接糸面が、セラミックスからなる請求項１乃至請求項７のいずれかに記載の繊維ガイド。
【発明の詳細な説明】
【技術分野】
【０００１】
本開示は、繊維ガイドに関する。
【背景技術】
【０００２】
繊維の案内においては、ローラーガイド、オイリングノズル、ロッドガイドおよびトラバースガイドと呼ばれる様々な形状の繊維ガイドが繊維機械に取り付けられ使用されている。そして、繊維と接触する繊維ガイドの表面（以下、接糸面という。）には、繊維に傷やほつれ等のダメージを発生させにくいことが求められている。例えば、特許文献１には、搬送される繊維束と接触する面の表面粗さＲａが０．１μｍ以下の繊維ガイドが提案されている。
【先行技術文献】
【特許文献】
【０００３】
【特許文献１】特開２０００−７３２２５号公報
【発明の概要】
【０００４】
本開示の繊維ガイドは、繊維との接糸面において、前記繊維の進行方向における算術平均粗さＲａ１と、前記進行方向に直交する直交方向における算術平均粗さＲａ２との比率Ｒａ１／Ｒａ２が０．５以上１．０未満である。
【図面の簡単な説明】
【０００５】
【図１】本開示の繊維ガイドの一例を模式的に示す、（ａ）はローラーガイドの斜視図であり、（ｂ）はオイリングノズルの斜視図であり、（ｃ）はロッドガイドの斜視図であり、（ｄ）はトラバースガイドの斜視図である。
【図２】本開示の繊維ガイドである図１（ａ）に示すローラーガイドを白抜き矢印側から観察した拡大図である。
【発明を実施するための形態】
【０００６】
繊維に傷やほつれ等のダメージを発生させにくくさせるにあたり、単に繊維ガイドの接糸面における算術平均粗さを小さくしただけでは、繊維ガイドにより繊維を案内する際に、繊維が斜めに摺動（以下、斜め摺動という。）しやすくなる。そして、繊維が斜め摺動すると、繊維と接糸面とが接触する面積が大きくなって、摩擦により繊維がダメージを受けやすくなる。
【０００７】
一方、繊維ガイドの接糸面において、繊維の進行方向に直交する方向の算術平均粗さが大きいときには、繊維ガイドにより繊維を案内する際に、接糸面の同じ箇所を繊維が摺動（以下、同一摺動という。）しやすくなる。そして、繊維が同一摺動すると、繊維との摩擦によって抉られた部分と繊維が接することにより繊維がダメージを受けやすくなる。
【０００８】
また、今般においては、生産効率の向上のために、繊維の送り速度が３０００〜８０００ｍ／分と極めて高速化してきている。このように、繊維の送り速度の高速化により、斜め摺動や同一摺動によって繊維がダメージをさらに受けやすくなってきている。以上のことから、繊維の送り速度の高速化によっても繊維にダメージを与えることの少ない繊維ガイドが求められている。
【０００９】
本開示の繊維ガイドは、繊維へのダメージを抑制することができるものである。以下に本開示の繊維ガイドについて、図面を参照しながら詳細に説明する。
【００１０】
最初に、繊維ガイドの代表的な種類について、図１を参照しながら説明する。まず、図１（ａ）に示すローラーガイド１０ａは、Ｕ字溝の表面を接糸面として、回転することで繊維１を案内するものである。次に、図１（ｂ）に示すオイリングノズル１０ｂは、溝の底面を接糸面として、繊維１を接糸面に摺接させることで、繊維１にオイルを付着させるものである。また、図１（ｃ）に示すロッドガイド１０ｃは、外周面を接糸面として、繊維１を収束したり分離したりするものである。さらに、図１（ｄ）に示すトラバースガイド１０ｄは、溝の表面を接糸面として、この接糸面を通過する繊維１の進行方向を繊維１が円筒状のパッケージの外周に巻き取られるように変えるものである。なお、以降の記載において、特定の繊維ガイドについて記載する場合を除き、繊維ガイドには「１０」の符号を付して説明する。
【００１１】
本開示の繊維ガイド１０は、繊維１との接糸面において、繊維１の進行方向（以下、単に進行方向ともいう。）における算術平均粗さＲａ１（以下、単にＲａ１と記載する場合がある。）と、進行方向に直交する直交方向（以下、単に直交方向ともいう。）における算術平均粗さＲａ２（以下、単にＲａ２と記載する場合がある。）との比率Ｒａ１／Ｒａ２が０．５以上１．０未満である。
【００１２】
ここで、繊維ガイド１０のうちローラーガイド１０ａを例に挙げ、図２を参照しながら、進行方向における算術平均粗さＲａ１および直交方向における算術平均粗さＲａ２について説明する。
【００１３】
図２に示すように、進行方向とは、繊維１との接糸面において、繊維１が摺動する方向のことである。また、Ｒａ１とは、この進行方向における算術平均粗さのことである。なお、図２においては、接糸面の中央を繊維１が摺動している例を示しており、進行方向とは、ローラーガイド１０ａにおける回転方向ということもできる。一方、直交方向とは、図２に示すように、繊維１との接糸面において、繊維１の進行方向に対して直交する方向のことである。また、Ｒａ２とは、この直交方向における算術平均粗さのことである。
【００１４】
そして、本開示の繊維ガイド１０は、繊維１との接糸面において、進行方向における算術平均粗さＲａ１と直交方向における算術平均粗さＲａ２との比率Ｒａ１／Ｒａ２が０．５以上１．０未満であることにより、繊維１へのダメージを抑制することができる。このように、繊維１へのダメージを抑制することができるのは、本開示の繊維ガイド１０の接糸面の表面性状が、繊維１を接触面積の少ない状態で摺動させながらも、同一摺動させることなく、適度に摺動位置を変えることができるものとなるためである。
【００１５】
これに対し、この比率Ｒａ１／Ｒａ２が１．０以上であるときには、繊維１との接糸面において、進行方向と直交方向との表面性状が同じ、または直交方向よりも進行方向の表面性状が粗くなる。接糸面がこのような表面性状であるときには、摺動時に繊維１が跳ねやすくなったり、進行方向よりも直交方向の表面性状が平坦となったりするために、繊維１が斜め摺動しやすくなる。よって、繊維１と接糸面とが接触する面積が大きくなり、摩擦によって繊維１がダメージを受けやすくなる。
【００１６】
また、この比率Ｒａ１／Ｒａ２が０．５未満であるときには、斜め摺動は起こりにくくなるものの、同一摺動が起こりやすくなる。よって、繊維１との摩擦によって抉られた部分に繊維１が接触することにより繊維１がダメージを受けやすくなる。
【００１７】
ここで、繊維１との接糸面において、進行方向における算術平均粗さＲａ１および直交方向における算術平均粗さＲａ２とは、ＪＩＳ  Ｂ  ０６０１（２００１）に準拠して測定することができる。測定条件としては、例えば、測定長さを０．１〜５．０ｍｍ、カットオフ値を０．０１〜０．８ｍｍとし、触針径を１〜１０μｍとして触針の走査速度を０．０１〜１ｍｍ／秒に設定すればよい。そして、進行方向および直交方向の各５箇所において測定を行ない、この測定で得られた値の平均をそれぞれ算術平均粗さＲａ１およびＲａ２とする。
【００１８】
また、本開示の繊維ガイド１０において、直交方向の算術平均粗さＲａ２が、０．０３μｍ以上０．０５μｍ以下であるときには、繊維１へのダメージをさらに抑制することができる。
【００１９】
また、本開示の繊維ガイド１０は、進行方向における粗さ曲線から求められるスキューネスＲｓｋ１が０より大きく、直交方向における粗さ曲線から求められるスキューネスＲｓｋ２が０より小さいときには、繊維１がダメージを受けにくくなる。ここで、粗さ曲線から求められるスキューネスとは、粗さの平均高さを中心線とした際に、これに対する山となる領域と谷となる領域との比率を示す指標である。スキューネスが０より大きい値ならば山よりも谷となる領域の方が大きいのに対し、スキューネスが０よりも小さい値ならば谷よりも山となる領域の方が大きいことを示している。
【００２０】
そして、進行方向における粗さ曲線から求められるスキューネスＲｓｋ１が０より大きければ、進行方向における表面性状は谷となる領域が多く、繊維１が摺動する際に接糸面と接触する山となる領域が少ないということであり、繊維１と接糸面とが接触する面積が減ることから、繊維１がダメージを受けにくくなる。また、直交方向における粗さ曲線から求められるスキューネスＲｓｋ２が０より小さければ、直交方向における接糸面は谷となる領域が少なく、同一摺動を抑制することができるので、繊維１がダメージを受けにくくなる。
【００２１】
なお、粗さ曲線から求められるスキューネスは、算術平均粗さを求めたときと同様に、ＪＩＳ  Ｂ  ０６０１（２００１）に準拠して測定することで求めることができる。
【００２２】
また、本開示の繊維ガイド１０は、接糸面が送入部と送出部とを有し、送出部の進行方向における算術平均粗さＲａ３が、送入部の進行方向における算術平均粗さＲａ４よりも大きいときには、繊維１がよりダメージを受けにくくなる。
【００２３】
ここで、接糸面が送入部と送出部とを有する繊維ガイド１０とは、接糸面において繊維１の送入側と送出側とが明確に区別できるものに限られる。例えば、図１におけるオイリングノズル１０ｂである。このようなオイリングノズル１０ｂの接糸面は、繊維１の進行方向に一対の第１端および第２端を有する。ここで、第１端とは、送入側において接糸面に最初に接する部分のことである。また、第２端とは、送出側において最後まで接糸面に接していた部分のことである。そして、送入部とは、接糸面における第１端から第２端側までを全長としたとき、繊維１の進行方向における手前から、全長の１／５にあたる部分までのことを指す。一方、送出部とは、繊維１の進行方向における奥から、全長の１／５にあたる部分までのことを指す。
【００２４】
そして、算術平均粗さＲａ３およびＲａ４が上記関係を満足するときには、送入部において繊維１が跳ねにくいことで繊維１が円滑に送入され、送出部において繊維１との接触面積が少ないことで繊維１が円滑に送出されることから、繊維１がよりダメージを受けにくくなる。
【００２５】
ここで、算術平均粗さＲａ３およびＲａ４は、ＪＩＳ  Ｂ  ０６０１（２００１）に準拠して測定することができる。まず、接糸面の送出部および送入部の各３箇所において、進行方向に測定を行なう。そして、この測定で得られた値の平均をそれぞれ算術平均粗さＲａ３およびＲａ４とする。なお、測定条件は、上述した算術平均粗さＲａ１およびＲａ２を求めたときと同じでよい。
【００２６】
本開示の繊維ガイド１０において、進行方向の算術平均粗さＲａ１が、送入部から送出部に向かって段階的に大きくなっているときには、繊維１へのダメージがさらに抑制される。このような構成を満たすときには、接糸面の進行方向の算術平均粗さＲａ１が段階的に変化し、繊維１がより円滑に摺動するため、繊維１へのダメージがさらに抑制される。
【００２７】
ここで、進行方向の算術平均粗さＲａ１が送入部から送出部に向かって段階的に大きくなるとは、接糸面の送入部と送出部との間の領域（以下、中間部という。）の進行方向における算術平均粗さＲａ７が、送入部の進行方向における算術平均粗さＲａ４よりも大きく、送出部の進行方向における算術平均粗さＲａ３よりも小さいということである。すなわち、接糸面の各箇所の進行方向における算術平均粗さの関係において、送入部（Ｒａ４）＜中間部（Ｒａ７）＜送出部（Ｒａ３）を満たすということである。なお、進行方向の算術平均粗さＲａ１が、送入部から送出部に向かって連続的に大きくなっていてもよいことは言うまでもない。
【００２８】
ここで、中間部の進行方向における算術平均粗さＲａ７は、算術平均粗さＲａ３およびＲａ４を求めたときと同様に、ＪＩＳ  Ｂ  ０６０１（２００１）に準拠して測定することで求めることができる。
【００２９】
また、本開示の繊維ガイド１０は、送出部の直交方向における算術平均粗さＲａ５が、送入部の直交方向における算術平均粗さＲａ６よりも大きいときには、繊維１にダメージを与えることを抑制することができる。このような構成を満たすときには、送入部において繊維１が一層跳ねにくくなり、繊維１が円滑に送入されるとともに、繊維１を送出する際に、繊維１が横に振れたとしても、送出部の直交方向における繊維との接触面積が少ないことで、繊維１にダメージを与えることを抑制することができる。
【００３０】
ここで、算術平均粗さＲａ５およびＲａ６は、ＪＩＳ  Ｂ  ０６０１（２００１）に準拠して測定することができる。まず、接糸面において、送出部および送入部の各３箇所において、直交方向に測定を行なう。そして、この測定で得られた値の平均を、それぞれ算術平均粗さＲａ５およびＲａ６とする。なお、測定条件は、上述した算術平均粗さＲａ１およびＲａ２を求めたときと同じでよい。
【００３１】
さらに、本開示の繊維ガイド１０は、直交方向の算術平均粗さＲａ２が、送入部から送出部に向かって段階的に大きくなっているときには、繊維１へのダメージがより抑制される。このような構成を満たすときには、接糸面の直交方向の算術平均粗さＲａ２が段階的に変化し、繊維１がより円滑に摺動するため、繊維１へのダメージがより抑制される。
【００３２】
ここで、直交方向の算術平均粗さＲａ２が送入部から送出部に向かって段階的に大きくなるとは、接糸面の各箇所の直交方向における算術平均粗さの関係において、送入部（Ｒａ６）＜中間部（Ｒａ８）＜送出部（Ｒａ５）を満たすということである。なお、直交方向の算術平均粗さＲａ２が、送入部から送出部に向かって連続的に大きくなっていてもよいことは言うまでもない。
【００３３】
また、中間部の直交方向における算術平均粗さＲａ８は、算術平均粗さＲａ５およびＲａ６を求めたときと同様に、ＪＩＳ  Ｂ  ０６０１（２００１）に準拠して測定することで求めることができる。
【００３４】
また、本開示の繊維ガイド１０は、接糸面が、セラミックスからなっていてもよい。このように、接糸面がセラミックスからなるときには、接糸面が金属や樹脂等からなる場合と比較して耐磨耗性および耐熱性に優れていることから、繊維１へのダメージをより一層抑制することができる。ここで、セラミックスとしては、例えば、アルミナ、ジルコニア、チタニア、炭化珪素、窒化珪素、またはこれらの複合物を用いることができる。
【００３５】
なお、接糸面をセラミックスとする方法としては、接糸面を備える部材若しくは繊維ガイド１０自体をセラミックスで製造してもよいし、繊維ガイド１０の基体を金属や樹脂等で製造し、その表面をセラミックスでコーティングしてもよい。または、接糸面を有する部材をセラミックスで製造し、金属や樹脂等の基体に接合しても良い。そして、接糸面の材質は、Ｘ線回折装置（ＸＲＤ）により測定し、得られた２θ（２θは、回折角度である。）の値よりＪＣＰＤＳカードを用いて同定することができる。
【００３６】
次に、本開示の繊維ガイド１０の製造方法の一例について説明する。なお、ここでは繊維ガイド１０のうち、オイリングノズル１０ｂを例に挙げて説明する。
【００３７】
まず、アルミナ（酸化アルミニウム）粉末を溶媒およびボールとともにミルに入れて、所定の粒度となるまで粉砕し、スラリーを作製する。
【００３８】
次に、得られたスリラーにバインダーを添加した後、スプレードライヤーを用いて、噴霧乾燥を行なうことで顆粒を作製する。
【００３９】
次に、この顆粒をメカプレスに投入して、圧力を加えて所定の形状の成形体を作製する。そして、この成形体に切削加工を行ない、オイリングノズルの形状とする。なお、この切削加工を行なうことで得られるオイリングノズル形状の成形体の接糸面においては、進行方向よりも直行方向の表面性状が粗くなっている。また、同じ原料から作製したペレットを用いてインジェクション成形法で成形体を作製しても構わない。
【００４０】
次に、得られたオイリングノズル形状の成形体を、例えば、アルミナが主原料である場合には、大気雰囲気中で最高温度を１４５０〜１７５０℃とし、この最高温度での保持時間を１〜８時間として焼成すればよい。なお、最高温度や保持時間等の焼成条件は、製品の形状や大きさにより変化するため、必要に応じて調整すればよい。
【００４１】
次に、得られたオイリングノズル形状の焼結体を固定し、焼結体の接糸面に紐を摺接させ、研磨材を分散させた油を接糸面に供給しながら紐を送り速度３００ｍ／分で進行方向に摺動させることで、焼結体の接糸面を研磨する。ここで、この研磨には、直径が０．５〜１０ｍｍのナイロン製の紐と、平均粒径が２〜６μｍのダイヤモンド砥粒の研磨材とを用いる。なお、ローラーガイド１０ａなどの回転可能な繊維ガイドであれば、ローラーガイド形状の焼結体を回転させて、接糸面に紐を摺接させればよい。そして、この研磨方法では、繊維１の進行方向に紐を摺接させることで接糸面の研磨を行なうため、接糸面における進行方向よりも直交方向の表面粗さが小さくなるように研磨される。
【００４２】
そして、上述の接糸面の研磨を３〜２０分間行なうことで、接糸面において、進行方向における算術平均粗さＲａ１と直交方向における算術平均粗さＲａ２との比率Ｒａ１／Ｒａ２が０．５以上１．０未満である本開示のオイリングノズル１０ｂを得ることができる。
【００４３】
また、直交方向の算術平均粗さＲａ２を、０．０３μｍ以上０．０５μｍ以下にするには、上述の接糸面を研磨する時間を５〜１０分に設定すればよい。
【００４４】
さらに、進行方向の粗さ曲線から求められるスキューネスＲｓｋ１を０より大きく、直交方向の粗さ曲線から求められるスキューネスＲｓｋ２を０より小さくするには、上述の接糸面の研磨に、平均粒径が２〜４μｍの研磨材を用いればよい。このように、粒径が小さい研磨材を用いることで、進行方向に沿って接糸面を引掻くような研磨となるため、スキューネスＲｓｋ１を０より大きく保ちながら、スキューネスＲｓｋ２のみを０より小さくすることができる。
【００４５】
また、上述の接糸面の研磨において、接糸面の送入部、中間部および送出部のみに紐が摺接するようにオイリングノズル形状の焼結体を固定し、研磨材の平均粒径および研磨時間を調整して研磨することで、各箇所の進行方向および直交方向における算術平均粗さを任意の大きさにすることができる。
【００４６】
なお、本開示の繊維ガイド１０の製造方法として、オイリングノズル１０ｂの製造方法を例に挙げ説明したが、ローラーガイド１０ａ、ロッドガイド１０ｃ、トラバースガイド１０ｄを作製する場合も、各ガイド形状とすること以外については、上述したオイリングノズル１０ｂと同様の製造方法を用いればよい。
【００４７】
また、本開示は上述の実施の形態に限定されるものではなく、本開示の要旨を逸脱しない範囲において種々の変更、改良等が可能である。
【実施例１】
【００４８】
接糸面の進行方向における算術平均粗さＲａ１と、接糸面の直交方向における算術平均粗さＲａ２との比率Ｒａ１／Ｒａ２が異なるローラーガイドを作製した。そして、これらのローラーガイドで繊維を案内した際に、繊維にダメージが発生するまでの時間の比較を行なった。【００４９】
まず、純度９９．６％のアルミナ粉末を溶媒である水およびボールとともにミルに入れて粉砕することで、スラリーを作製した。【００５０】
次に、このスラリーにバインダーを添加した後、スプレードライヤーを用いて、噴霧乾燥を行なうことで顆粒を作製した。そして、得られた顆粒を用いて、メカプレスにより成形体を作製した後、切削加工を行なうことでローラーガイド形状の成形体を得た。【００５１】
次に、このローラーガイド形状の成形体を、大気雰囲気中で最高温度を１６００℃とし、この最高温度での保持時間を１時間として焼成を行ない、ローラーガイド形状の焼結体を得た。【００５２】
次に、これらのローラーガイド形状の焼結体を回転可能なように固定した。そして、焼結体の接糸面に紐を摺接させ、研磨材を分散させた油を接糸面に供給しながら送り速度３００ｍ／分で、表１に示す研磨時間において紐を摺接させることで、接糸面の研磨を行なった。なお、この研磨には、直径が６ｍｍのナイロン製の紐と、平均粒径が５μｍのダイヤモンド砥粒の研磨材を用いた。【００５３】
そして、各試料の接糸面の進行方向における算術平均粗さＲａ１と、接糸面の直交方向における算術平均粗さＲａ２とを、ＪＩＳ  Ｂ  ０６０１（２００１）に準拠して測定した。測定条件としては、測定長さを１．５ｍｍ、カットオフ値を０．２５ｍｍとし、触針径を２μｍとして触針の走査速度を０．５ｍｍ／秒に設定した。そして、進行方向および直交方向の各５箇所において測定を行ない、この測定で得られた値の平均をそれぞれ算術平均粗さＲａ１およびＲａ２とした。【００５４】
次に、各試料で繊維を案内した際に、繊維にダメージが発生するまでの時間を測定した。まず、この試験には、７５デニールの断面形状が四角形状であり、平均結晶粒径が１．２μｍの酸化チタンを、繊維１００質量部に対して１．２質量部含有するポリエステルからなる繊維を用いた。また、各試料の接糸面には、繊維１００質量部に対して、２〜４質量部となる水エマルジョン油剤を供給した。【００５５】
そして、各試料において繊維を送り速度５０００ｍ／分で案内し、案内後の繊維において、ほつれや傷等のダメージの確認を行ない、案内開始からダメージが確認されるまでの耐久時間を算出した。結果を表１に示す。【００５６】
【表１】
0006027298.tif 000002
【００５７】
表１に示す結果から、比率Ｒａ１／Ｒａ２が１．０以上である試料Ｎｏ.１，２および比率Ｒａ１／Ｒａ２が０．５未満である試料Ｎｏ．９は、耐久時間が６８０時間以下と短かった。【００５８】
これに対して、試料Ｎｏ.３〜８は、耐久時間が７００時間以上と長寿命である結果が得られている。これは、試料Ｎｏ.３〜８の比率Ｒａ１／Ｒａ２が０．５以上１．０未満であることにより、繊維との接触面積が少なく、また繊維を同一摺動させることなく、適度に摺動位置を変えることができたためである。よって、このようなローラーガイドを繊維機械に取り付けることで、繊維へのダメージを抑制することができるため、繊維を長期間案内することができることがわかった。【００５９】
また、試料Ｎｏ.４〜６は、耐久時間が８５０時間以上とより長い結果が得られている。このことから、算術平均粗さＲａ２が、０．０３μｍ以上０．０５μｍ以下であるときには、さらに繊維へのダメージを抑制することができ、繊維をより長期間にわたって案内できることがわかった。
【実施例２】
【００６０】
次に、接糸面の進行方向の粗さ曲線から求められるスキューネスＲｓｋ１と、接糸面の直交方向の粗さ曲線から求められるスキューネスＲｓｋ２との正負の関係が異なるローラーガイドを作製した。そして、これらのローラーガイドで繊維を案内した際に、繊維にダメージが発生するまでの時間の比較を行なった。なお、作製方法としては、研磨材を表２に示す平均粒径のダイヤモンド砥粒としたこと以外は実施例１の試料Ｎｏ.５の作製方法と同様であり、試料Ｎｏ.１１は、実施例１の試料Ｎｏ.５と同じ試料である。【００６１】
次に、実施例１と同様の方法により、各試料のスキューネスＲｓｋ１およびスキューネスＲｓｋ２を測定した。そして、実施例１と同様の方法により繊維の送り試験を行なった。結果を表２に示す。なお、表２においては、スキューネスの値が０より大きい値ならば「正」、０より小さい値ならば「負」として表記している。【００６２】
【表２】
0006027298.tif 000003
【００６３】
表２に示す結果から、試料Ｎｏ.１０は、耐久時間が１０００時間であり、長寿命である結果が得られた。このことから、接糸面においては、進行方向の粗さ曲線から求められるスキューネスＲｓｋ１が正であり（０より大きく）、直交方向の粗さ曲線から求められるスキューネスＲｓｋ２が負である（０より小さい）ことが好適であることがわかった。
【実施例３】
【００６４】
次に、接糸面の送入部、中間部、送出部の進行方向における算術平均粗さＲａ４、Ｒａ７、Ｒａ３が異なるオイリングノズルを作製した。そして、これらのオイリングノズルで繊維を案内した際に、繊維にダメージが発生するまでの時間の比較を行なった。まず、オイリングノズル形状とする以外は、実施例１のローラーガイド形状の焼結体の作製方法と同じ条件で、オイリングノズル形状の焼結体を作製した。【００６５】
そして、オイリングノズル形状の焼結体を、接糸面の送入部、中間部および送出部のみに紐が摺接するように固定した。次に、表３に示す平均粒径のダイヤモンド砥粒の研磨材を分散させた油を接糸面に供給しながら送り速度３００ｍ／分で、紐を表３に示す研磨時間の間摺動させることで、接糸面の各箇所の研磨を行なった。なお、この研磨には直径が０．５ｍｍのナイロン製の紐を用いた。【００６６】
そして、実施例１と同様の方法により、各試料の算術平均粗さＲａ１およびＲａ２を測定した。その結果、すべての試料の比率Ｒａ１／Ｒａ２は０．５以上１．０未満を満たすことがわかった。【００６７】
次に、各試料の接糸面の送入部、中間部および送出部の進行方向における算術平均粗さＲａ４、Ｒａ７およびＲａ３を、ＪＩＳ  Ｂ  ０６０１（２００１）に準拠して測定した。測定条件としては、測定長さを０．２４ｍｍ、カットオフ値を０．０８ｍｍとし、触針径を２μｍとして触針の走査速度を０．０５ｍｍ／秒に設定し、送出部、中間部および送入部の各３箇所において、進行方向に測定を行なった。そして、この測定で得られた値の平均を、それぞれ算術平均粗さＲａ４、Ｒａ７およびＲａ３とした。【００６８】
そして、実施例１と同様の方法により繊維の送り試験を行なった。結果を表３に示す。【００６９】
【表３】
0006027298.tif 000004
【００７０】
表３に示す結果から、試料Ｎｏ.１３の耐久時間が１０００時間と長寿命である結果が得られた。このことから、送出部の進行方向における算術平均粗さＲａ３が、送入部の進行方向における算術平均粗さＲａ４よりも大きいオイリングノズルであれば、繊維を傷付けずに、長期間案内することができることがわかった。【００７１】
さらに、試料Ｎｏ.１４は、耐久時間が１０５０時間とより長い結果が得られた。このことから、進行方向の算術平均粗さが、送入部から送出部に向かって段階的に大きくなっていることが更に好適であるとわかった。
【実施例４】
【００７２】
次に、接糸面の送入部、中間部、送出部における直交方向の算術平均粗さＲａ６、Ｒａ８、Ｒａ５が異なるオイリングノズルを作製し、これらのオイリングノズルで繊維を案内した際に、繊維にダメージが発生するまでの時間の比較を行なった。なお、作製方法としては、研磨材のダイヤモンド砥粒の平均粒径および研磨時間を表４に示すようした以外は実施例３の試料Ｎｏ.１４の作製方法と同様であり、試料Ｎｏ.１５は、実施例３の試料Ｎｏ.１４と同じ試料である。【００７３】
次に、各試料の接糸面の送入部、中間部および送出部の直交方向における算術平均粗さＲａ６、Ｒａ８およびＲａ５を、ＪＩＳ  Ｂ  ０６０１（２００１）に準拠して測定した。まず、送出部、中間部および送入部の各３箇所において、直交方向に測定を行なった。そして、この測定で得られた値の平均を、それぞれ算術平均粗さＲａ６、Ｒａ８およびＲａ５とした。なお、測定表件は、実施例３の算術平均粗さＲａ４、Ｒａ７およびＲａ３を求めたときと同じとした。【００７４】
そして、実施例１と同様の方法により繊維の送り試験を行なった。結果を表４に示す。【００７５】
【表４】
0006027298.tif 000005
【００７６】
表４に示す結果から、試料Ｎｏ.１６の耐久時間が１１５０時間とより一層長寿命である結果が得られた。このことから、送出部の直交方向における算術平均粗さＲａ５が、送入部の直交方向における算術平均粗さＲａ６よりも大きいオイリングノズルであれば、繊維を傷付けずに、更に長期間案内することができることがわかった。【００７７】
さらに、試料Ｎｏ.１７は、耐久時間が１２００時間と非常に長い結果が得られた。このことから、直交方向の算術平均粗さが、送入部から送出部に向かって段階的に大きくなっていることが更に好適であることがわかった。
【符号の説明】
【００７８】
１：繊維
１０ａ：ローラーガイド
１０ｂ：オイリングノズル
１０ｃ：ロッドガイド
１０ｄ：トラバースガイド
１０：繊維ガイド
【要約】
本開示の繊維ガイドは、繊維との接糸面において、繊維の進行方向における算術平均粗さＲａ１と、進行方向に直交する直交方向における算術平均粗さＲａ２との比率Ｒａ１／Ｒａ２が０．５以上１．０未満である。
【選択図】  図２【図１】
0006027298.tif 000006
【図２】
0006027298.tif 000007